(57)【特許請求の範囲】
【請求項１】
基材の一方の面に、当該基材から剥離可能に設けられた保護層転写体と、１色以上の染料層が面順次に形成されてなる熱転写シートであって、
前記保護層転写体は、前記基材側から、剥離層、保護層、最表面層がこの順で積層されてなる積層構成を呈し、且つ当該最表面層はその表面が露出しており、
前記保護層転写体を構成する層のうち最表面に位置する前記最表面層に、該最表面層の全質量に対し５０〜１００質量％の範囲内で無機顔料超微粒子が含有されており、
前記無機顔料超微粒子が、アルミナ、アルミナ水和物、及びコロイダルシリカの何れかであり、
前記無機顔料超微粒子の平均粒径が、３ｎｍ〜１００ｎｍであり、
前記転写性保護層を構成する層のうち前記基材から最も近くに位置する前記剥離層に、ポリメチルメタクリレート樹脂が含有されており、
前記保護層に、塩化ビニル−酢酸ビニル共重合体が含有されていることを特徴とする熱転写シート。
【請求項２】
前記基材の他方の面に、耐熱滑性層が形成されていることを特徴とする請求項１に記載の熱転写シート。
【発明の詳細な説明】
【技術分野】
【０００１】
本発明は、熱転写シートに関し、特に、染料層から基材の反対面側に移行（キック）した染料が、保護層転写体へ再移行（バック）することのない熱転写シートに関する。
【背景技術】
【０００２】
簡便な印刷方法として、種々の熱転写記録方法が広く使用されている。各熱転写記録方法において、カラー画像を得る場合には、連続した基材シート上に、例えば、イエロー、マゼンダ及びシアン（必要に応じてブラック）の色材層を面順次に繰り返し多数設けた熱転写シートが主に使用されている。熱転写記録方法は、加熱によって色材層が溶融軟化し、被転写体上に移行して画像を形成する熱溶融型と、加熱によって色材層中の染料が昇華し、被転写体上に移行して画像を形成する昇華型とに大別される。
【０００３】
近時、印画物の耐光性や耐可塑剤性等を高める目的で、連続した基材シート上に、上述の色材層と面順次に、少なくとも保護層を備える保護層転写体を設けた一体型の熱転写シートを用い、感熱プリンターにより被転写体上に画像を形成し、次いで、形成された画像上に保護層転写体を転写することが行われている。このような、一体型の熱転写シートにおいては、被転写体上への画像の形成と、該形成された画像上への保護層の転写を同一巻で行うことができるという利点があり、プリンターの小型化やリボン交換の手間軽減が可能となるため、広く利用されている。
【０００４】
一方で、上述の一体型の熱転写シートは、その製造工程において、複数回の巻き取り工程、例えば、インキ塗工直後の巻き取り、スリッター時の巻き取り、製品形態であるボビンへの巻き取り、等が存在する。ところで、熱転写シートは、巻き状態で保存している間に、対向する層、具体的には基材の一方の面上に設けられた色材層または保護層転写体と、基材の反対面側（例えば、基材の背面に耐熱滑性層が設けられている場合にあっては耐熱滑性層）の間で、わずかに染料が移行する。巻き取り工程を複数回行う際、対向する面は各工程で異なることから、色材層から基材の反対面側に移行（キック）した染料が、巻き取り工程を経た後に保護層転写体に再移行（バック）する現象が起こる。このように再移行（バック）された染料を含んだ保護層転写体を画像に転写すると、画像が着色されてしまい、画像品質を大きく損なうという問題点があった。
【０００５】
このような状況下、特許文献１には、基材の一方の面に色材層を設け、該基材の他方の面にセルロース・アセテート・ブチレート樹脂と、アクリル樹脂及びポリビニルアセタール樹脂よりなる群から選ばれる少なくとも１種の樹脂を含む耐熱滑性層を設けてなる熱転写シートについて開示がされている。また、特許文献２には、耐熱滑性層に用いるポリビニルアセタール樹脂のＴｇを８０℃以上に、滑剤として使用するリン酸エステルの融点を３５℃以上に限定することで、保護膜への再移行（バック）を抑制した熱転写シートについて開示がされている。
【０００６】
しかしながら、これらの熱転写シートは、耐熱滑性層への染料層の移行（キック）を抑制し、結果として耐熱滑性層から染料の再移行（バック）を防止するものであり、一旦、耐熱滑性層に染料層が移行（キック）した場合には、もはや、保護層転写体への染料の再移行（バック）を防止することはできない。
【先行技術文献】
【特許文献】
【０００７】
【特許文献１】特開２００８−１０５３７１号公報
【特許文献２】特開平９−３００８２７号公報
【発明の開示】
【発明が解決しようとする課題】
【０００８】
本発明はこのような状況に鑑みてなされたものであり、染料が移行（キック）した基材の反対面側と、保護層転写体とを対向するように巻き返しても、基材の反対面側から保護層転写体の最表面に染料が再移行（バック）することのない熱転写シートを提供することを主たる課題とする。
【課題を解決するための手段】
【０００９】
上記課題を解決するための本発明は、基材の一方の面に、当該基材から剥離可能に設けられた保護層転写体と、１色以上の染料層が面順次に形成されてなる熱転写シートであって、前記保護層転写体は、前記基材側から、剥離層、保護層、最表面層がこの順で積層されてなる積層構成を呈し、且つ当該最表面層はその表面が露出しており、前記保護層転写体を構成する層のうち最表面に位置する前記最表面層に、該最表面層の全質量に対し５０〜１００質量％の範囲内で無機顔料超微粒子が含有されており、前記無機顔料超微粒子が、アルミナ、アルミナ水和物、及びコロイダルシリカの何れかであり、前記無機顔料超微粒子の平均粒径が、３ｎｍ〜１００ｎｍであり、前記転写性保護層を構成する層のうち前記基材から最も近くに位置する前記剥離層に、ポリメチルメタクリレート樹脂が含有されており、前記保護層に、塩化ビニル−酢酸ビニル共重合体が含有されていることを特徴とする。
【発明の効果】
【００１２】
本発明によれば、熱転写シートを構成する保護層転写体の最表面層に無機顔料超微粒子が含有されていることから、染料が移行（キック）した基材の反対面側と保護層転写体の最表面とを対向するように巻き返しても、基材の反対面側から保護層転写体に染料が再移行（バック）することがない。
【図面の簡単な説明】
【００１３】
【図１】本発明の実施の形態に係る熱転写シートを示す模式断面図である。
【図２】本発明の実施の形態に係る熱転写シートを示す模式断面図である。
【図３】本発明の実施の形態に係る熱転写シートを示す模式断面図である。
【発明を実施するための形態】
【００１４】
本発明の実施の形態を、図面を参照しながら説明する。なお、図１、図２は、本発明の実施の形態に係る熱転写シートを示す模式断面図であり、図１は、保護層転写体２が１層で構成された熱転写シートを示す模式断面図であり、図２は、保護層転写体２が２層で構成された熱転写シートを示す模式断面図である。
【００１５】
図１、図２に示すように、本発明の熱転写シート１０、２０は、基材１の一方の面（図１に示す場合にあっては基材１の上面）に、剥離可能に設けられ１又は２以上の層から構成される保護層転写体２（図１に示す場合にあっては、最表面層３０のみからなる保護層転写体２、図２に示す場合にあっては、最表面層３０を含む２層が積層されてなる保護層転写体２）、と１色以上の染料層２３（図１、図２に示す場合にあっては、イエロー２３Ｙ、マゼンダ２３Ｍ、シアン２３Ｃ）とが面順次に形成された構成となっている。特に、本発明の熱転写シートは、保護層転写体２を構成する層のうち最表面に位置する最表面層３０に、該最表面層３０の全質量に対し５０〜１００質量％の範囲内で無機顔料超微粒子が含有されている点に特徴を有し、この要件を具備するものであれば、本実施形態に限定されるものではない。
【００１６】
（基材）
本発明の熱転写シート１０に用いられる基材１としては、ある程度の耐熱性と強度を有するものであれば特に限定されることはなく、従来公知の熱転写シートに使用されているものと同様の基材をそのまま用いることができる。このような基材１として、ポリエチレンテレフタレート（ＰＥＴ）等のポリエステル、ポリカーボネート、ポリアミド、ポリイミド、酢酸セルロース、ポリ塩化ビニリデン、ポリ塩化ビニル、ポリスチレン、フッ素樹脂、ポリプロピレン、ポリエチレン、アイオノマー等のプラスチックフィルム；グラシン紙、コンデンサー紙、パラフィン紙等の紙類；セロファン等が挙げられる。また、上記基材は、上述の樹脂１種のみからなるものであってもよいし、２種以上の樹脂からなるものであってもよい。また、上記基材は、上記プラスチックフィルム、紙類及びセロファンのうち２種以上を積層した複合フィルムであってもよい。
【００１７】
上記基材の厚さは、その強度及び耐熱性が適切になるように材料に応じて適宜設定することができるが、例えば、２〜１００μｍ程度であることが好ましい。
【００１８】
（保護層転写体）
図１、図２に示すように、基材１上には、基材１から剥離可能な保護層転写体２が設けられている。保護層転写体２は、本発明の熱転写シートにおける必須の構成であり、少なくとも最表面層３０を含む１又は２以上の層から構成されるとともに、熱転写時に被転写体上に転写される。
【００１９】
なお、本発明でいう最表面層とは、保護層転写体２を構成する層のうち最表面に位置する層であり、基材１上に設けられる保護層転写体２を構成する層のうち、基材１から最も遠い距離に位置する層を意味する。すなわち、図１に示すように、保護層転写体２が１の層からなる場合には、該１の層が最表面層３０となり、図２に示すように、保護層転写体２が２以上の層からなる場合には、基材から最も遠い距離に位置する層が最表面層３０となる。
【００２０】
（最表面層）
本発明の熱転写シート１０、２０を構成する最表面層３０には無機顔料超微粒子が含有される。最表面層３０に含有される無機顔料超微粒子は無機材料であることから染料に染まりにくく、また、粒子であることから、最表面層３０の表面は凹凸になり耐熱滑性層２５との接触面積を下げることができる。これにより、該最表面層３０を備える本発明の熱転写シートによれば、巻き取り保存中に染料層２３の染料が基材１の反対面側に移行（キック）した場合であっても、その後、染料が移行された基材１の反対面側と、保護層転写体２とが対向するように巻き返した際に、該基材１の反対面側に移行した染料が、最表面層に移行（バック）することを防止することができる。
【００２１】
ここで、最表面層３０の全質量に対して、無機顔料超微粒子の含有量が５０質量％未満である場合には、無機顔料超微粒子の含有量よりも染料に染まりやすい材料の含有量が多くなることから、基材１の反対面側に移行（キック）した染料が、最表面層（保護層転写体２）に再移行（バック）することを効果的に防止することができない。そこで、本発明の熱転写シート１０を構成する最表面層３０には、最表面層３０の全質量に対して５０質量％〜１００質量％、好ましくは、６０質量％〜９０質量％の範囲で無機顔料超微粒子が含有される。
【００２２】
なお、本発明は、保護層転写体２を構成する層のうち最表面に位置する層の名称によって限定されるものではなく、保護層転写体２を構成する層のうち最表面に位置するあらゆる名称の層を最表面層とすることができる。
【００２３】
例えば、熱転写シートの分野において、接着層と称される層が保護層転写体２の最表面に位置する場合、接着層が最表面層となり、該接着層が５０〜１００質量％の範囲内で無機顔料超微粒子を含有するものであれば、該接着層は本発明の範囲に含まれる。
【００２４】
最表面層に含有される無機顔料超微粒子は、上記のように最表面層３０に基材１の反対面側に移行した染料が移行しない効果を有するものであればよく、このような無機顔料超微粒子として、例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。上記の無機顔料超微粒子は単独で用いてもよく、２種以上を混合して用いてもよい。なかでも、熱転写時の最表面層３０と被転写体との接着性を考慮すると、最表面層３０には、無機顔料超微粒子としてコロイダルシリカ及びアルミナゾルの少なくとも一方、又は双方が含有されていることが好ましい。
【００２５】
無機顔料超微粒子の平均粒径についても特に限定はないが、１００ｎｍ以下、好ましくは５０ｎｍ以下であり、より好ましくは３〜３０ｎｍである。また、無機顔料超微粒子の形状は、球状、針状、板状、羽毛状、無定形等、如何なる形状であってもよい。
【００２６】
上記無機顔料超微粒子は、溶媒に分散しやすくする目的で、塩酸、酢酸等の分散安定剤を配合して酸性タイプに処理したものであってもよいし、微粒子電荷をカチオンにしたものであってもよいし、表面処理したものであってもよい。本発明における無機顔料超微粒子は、例えば、アルミナゾル１００（日産化学工業社製）、アルミナゾル２００（日産化学工業社製）等、市販品であってもよい。
【００２７】
また、無機顔料超微粒子を主成分とする本発明の最表面層３０は、接着性を有することから、熱転写時に、保護層転写体を被転写体上に転写することができる。つまり、本発明の最表面層３０は、基材１の反対面側に移行した染料が、最表面層３０に移行（バック）することを防止する機能のほか、被転写体上に保護層転写体２を転写接着せしめるための接着層としての役割を果たす。
【００２８】
また、最表面層３０には、主成分である上記無機顔料超微粒子の他に、必要に応じ、他の成分を５０質量％未満の割合で含有することができる。以下、必要に応じて含有される他の成分の一例について説明する。
【００２９】
（他の成分）
最表面層３０の粉落ち改善や、接着性を向上させるために、最表面層３０に上記の無機顔料超微粒子の含有量を妨げない範囲で、下記に例示する他の成分Ａを含有させてもよい。
【００３０】
（他の成分Ａ）
他の成分Ａとしては、例えば、ポリエステル系樹脂、ポリアクリル酸エステル系樹脂、ポリウレタン系樹脂、スチレンアクリレート樹脂、エチルセルロース、ヒドロキシエチルセルロース、エチルヒドロキシセルロース、ヒドロキシプロピルセルロース、メチルセルロース、酢酸セルロース、酪酸セルロース等のセルロース樹脂、ポリビニルアセトアセタールやポリビニルブチラール等のポリビニルアセタール樹脂、ポリビニルピロリドン樹脂、ポリビニルアルコール樹脂等が挙げられる。これらの樹脂は単独で使用してもよく、２種以上を混合して使用してもよい。
【００３１】
最表面層３０の接着性と耐光性を向上させるために、最表面層３０に上記の無機顔料超微粒子の含有量を妨げない範囲で、下記に例示する他の成分Ｂを含有させてもよい。
【００３２】
（他の成分Ｂ）
他の成分Ｂとしては、エチレン−酢酸ビニル共重合樹脂、塩化ビニル−酢酸ビニル共重合樹脂、マレイン酸変性塩化ビニル−酢酸ビニル共重合樹脂、ポリアミド樹脂、ポリエステル樹脂、ポリエチレン樹脂、エチレン−イソブチルアクリレート共重合樹脂、ブチラール樹脂、ポリ酢酸ビニルおよびその共重合体樹脂、アイオノマー樹脂、酸変性ポリオレフィン系樹脂、アクリル系・メタクリル系などの（メタ）アクリル系樹脂、アクリル酸エステル系樹脂、エチレン・（メタ）アクリル酸共重合体、エチレン・（メタ）アクリル酸エステル共重合体、ポリメチルメタクリレート系樹脂、セルロース系樹脂、ポリビニルエーテル系樹脂、ポリウレタン樹脂、ポリカーボネート樹脂、ポリプロピレン樹脂、エポキシ樹脂、フェノール樹脂、ビニル系樹脂、マレイン酸樹脂、アルキッド樹脂、ポリエチレンオキサイド樹脂、ユリア樹脂、メラミン樹脂、メラミン・アルキッド樹脂、シリコーン樹脂、ゴム系樹脂、スチレンブタジエンスチレンブロック共重合体（ＳＢＳ）、スチレンイソプレンスチレンブロック共重合体（ＳＩＳ）、スチレンエチレンブチレンスチレンブロック共重合体（ＳＥＢＳ）、スチレンエチレンプロピレンスチレンブロック共重合体（ＳＥＰＳ）等の熱可塑性樹脂が挙げられる。これらの樹脂は単独で使用してもよく、２種以上を混合して使用してもよい。
【００３３】
また、被転写体上に形成された画像に耐可塑剤性、耐擦過性を付与するために、最表面層３０に上記の無機顔料超微粒子の含有量を妨げない範囲で、下記に例示する他の成分Ｃを含有させてもよい。
【００３４】
（他の成分Ｃ）
他の成分Ｃとしては、例えば、アクリル樹脂、セルロース樹脂、ポリビニルアセタール樹脂、ポリエステル樹脂、ポリエチレン、ポリプロピレン、ポリフッ化エチレン、ポリフッ化ビニリデン、ポリ塩化ビニル、ポリ塩化ビニリデン、エチレン−ビニルアルコール、ポリビニルアルコール、ポリメチルメタクリレート、ポリエーテルスルホン、ポリエーテルエーテルケトン、ポリアミド、テトラフルオロエチレン−パーフルオロアルキルビニルエーテル、ポリエチレンテレフタレート、ポリイミド等が挙げられる。これらの樹脂は単独で使用してもよく、２種以上を混合して使用してもよい。
【００３５】
また、上記に例示される他の成分Ａ〜Ｃを組合せて使用してもよい。なお、最表面層に含有することができる他の成分は、上記に例示される他の成分Ａ〜Ｃに限定されることはなく、また、樹脂に限定されることもない。最表面層３０に所望する機能に応じて、熱転写シートの分野で用いられる従来公知の成分、例えば、紫外線吸収剤、光安定剤、酸化防止剤や、帯電防止剤等を適宜選択して用いることができる。
【００３６】
最表面層３０の形成方法についても特に限定はなく、無機顔料超微粒子を溶媒に分散させ、また、必要に応じて含有される他の成分を溶媒に分散又は溶解した塗工液を、グラビアコーティング法、ロールコート法、スクリーン印刷法、グラビア版を用いたリバースロールコーティング法等の従来から公知の形成手段により、塗布し、乾燥して、形成することができる。
【００３７】
上記塗工液における溶媒としては、特に限定されず、例えば、水；エタノール、プロパノール等のアルコール類と水との混合物；等の水系溶媒を挙げることができる。更に、上記水系以外の溶媒として、メチルセロソルブ、エチルセロソルブ等のセロソルブ類；トルエン、キシレン、クロルベンゼン等の芳香族系溶媒；アセトン、メチルエチルケトン等のケトン類；酢酸エチル、酢酸ブチル等のエステル系溶媒；テトラヒドロフラン、ジオキサン等のエーテル類；クロロホルム、トリクロルエチレン等の塩素系溶媒；ジメチルホルムアミド、Ｎ−メチルピロリドン等の含窒素系溶媒；ジメチルスルホキシド；等の有機溶媒も使用することができるが、水、又は、水とアルコール類との混合物であることが好ましい。
【００３８】
次に、保護層転写体２が最表面層を含む複数の層から構成される熱転写シートの他の形態について図２を参照して説明する。なお、図２は、基材の一方の面に、保護層２１、最表面層３０がこの順で積層されてなる保護層転写体と、１色以上の染料層が面順次に形成されてなる熱転写シート２０である。
【００３９】
保護層転写体２が最表面層３０を含む複数の層から構成される場合にあっては、最表面層３０が、無機顔料超微粒子を５０〜１００質量％の範囲内で含有するものであれば、該最表面層３０と、熱転写シートの分野で従来公知のあらゆる層と重ね合わせて構成することができる。例えば、図２に示すように、無機顔料超微粒子を５０〜１００質量％の範囲内で含有する層が最表面層３０となるように、上記他の成分Ａで例示される樹脂を主体とする保護層２１と積層して保護層転写体２としてもよい。
【００４０】
また、図示しないが、保護層２１に代えて、無機顔料超微粒子を５０〜１００質量％の範囲内で含有する層が最表面層３０となるように、上記他の成分Ｂで例示される樹脂を主体とする剥離層と重ね合わせて保護層転写体２としてもよく、無機顔料超微粒子を５０〜１００質量％の範囲内で含有する層が最表面層３０となるように、基材側から、剥離層、保護層２１、最表面層３０とをこの順で積層してなる保護層転写体２としてもよい。すなわち、保護層転写体２の最表面に位置する最表面層３０が、無機顔料超微粒子を５０〜１００質量％の範囲内で含有する層であれば保護層転写体２の層構成についていかなる限定もされることはない。
【００４１】
（離型層）
また、図３に示すように、基材１と保護層転写体２との間に、保護層転写体２の転写性を好適にするための離型層２４を設けることとしてもよい。離型層２４は本発明の熱転写シートにおける任意の構成であり、保護層転写体２の転写性が高い場合には、該離型層２４は不要である。
【００４２】
離型層２４は、離型性に優れた樹脂であれば従来公知の樹脂を適宜選択して使用可能である。このような樹脂として、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、上記樹脂は、単独で用いてもよく、２種以上の樹脂を混合して用いてもよい。また、上記樹脂に加え、イソシアネート化合物等の架橋剤、錫系触媒等の触媒を用いて形成してもよい。
【００４３】
上記離型層は、例えば、上記樹脂を溶剤に溶解させた塗工液を、基材の表面のうち保護層転写体２を形成する領域に、グラビアコーティング法、ロールコート法、スクリーン印刷法、グラビア版を用いたリバースロールコーティング法等の従来から公知の形成手段により、乾燥後塗工量が０．５〜５ｇ／ｍ2程度になるように塗布し、乾燥することにより形成することができる。また、塗工液は、上記樹脂、及び、必要に応じて配合する架橋剤又は触媒を、メチルエチルケトン、トルエン、イソプロピルアルコール等の適当な溶剤に溶解させることにより調製することができる。このような塗工液は、固形分濃度が約５〜５０質量％であることが好ましい。
【００４４】
また、熱転写シート１０の最表面層３０と接するように被転写体を対向させて、耐熱滑性層側からサーマルヘッドやレーザー等による加熱手段により、被転写体上に保護層転写体２を転写した際に、離型層２４は基材１側に残存する。
【００４５】
（染料層）
図１〜図３に示すように、基材１の一方の面上（図１に示す場合にあっては基材１の上面）には、１色以上の染料層が、上記の保護層転写体２と面順次に形成されている。なお、染料層２３は本発明の熱転写シートにおける必須の構成である。染料層２３は、所望の画像がモノカラーである場合には、染料層２３として適宜選択した１色の層のみ形成してもよいし、所望の画像がフルカラー画像である場合には、イエロー２３Ｙ、マゼンダ２３Ｍ、シアン２３Ｃ、必要に応じてブラック等の色相の異なる染料を含む複数の染料層２３を、同一基材の同一面に面順次に、繰り返し形成してもよい。
【００４６】
染料層２３に用いられる染料について特に限定されることはなく、従来公知の染料を適宜選択して用いることができる。例えば、このような染料として、ジアリールメタン系染料；トリアリールメタン系染料；チアゾール系染料；メロシアニン染料；ピラゾロン染料；メチン系染料；インドアニリン系染料；アセトフェノンアゾメチン、ピラゾロアゾメチン、イミダゾルアゾメチン、イミダゾアゾメチン、ピリドンアゾメチン等のアゾメチン系染料；キサンテン系染料；オキサジン系染料；ジシアノスチレン、トリシアノスチレン等のシアノスチレン系染料；チアジン系染料；アジン系染料；アクリジン系染料；ベンゼンアゾ系染料；ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料；スピロピラン系染料；インドリノスピロピラン系染料；フルオラン系染料；ローダミンラクタム系染料；ナフトキノン系染料；アントラキノン系染料；キノフタロン系染料；等が挙げられる。
【００４７】
上記染料層２３において、染料は染料層２３の全固形分に対し５〜９０質量％、好ましくは１０〜７０質量％の量である。染料の使用量が、上記範囲未満であると印字濃度が低くなることがあり、上記範囲を越えると保存性等が低下することがある。
【００４８】
上記染料を担持するためのバインダー樹脂としては、一般に、耐熱性を有し、染料と適度の親和性があるものを使用することができる。バインダー樹脂としては、例えば、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂；ポリビニルアルコール、ポリ酢酸ビニル、ポリビニルブチラール、ポリビニルアセトアセタール、ポリビニルピロリドン等のビニル系樹脂；ポリ（メタ）アクリレート、ポリ（メタ）アクリルアミド等のアクリル樹脂；ポリウレタン系樹脂；ポリアミド系樹脂；ポリエステル系樹脂；等が挙げられる。なかでも、耐熱性、染料の移行性等の点、セルロース系樹脂、ビニル系樹脂、アクリル系樹脂、ウレタン系樹脂、ポリエステル系樹脂等が好ましく、ビニル系樹脂がより好ましく、ポリビニルブチラール、ポリビニルアセトアセタール等が更に好ましい。
【００４９】
上記染料層２３は、所望により、離型剤、無機微粒子、有機微粒子等の添加剤を使用してもよい。離型剤としては、シリコーンオイル、リン酸エステル等が挙げられ、無機微粒子としては、カーボンブラック、アルミニウム、二硫化モリブデン等が挙げられ、有機微粒子としては、ポリエチレンワックス等が挙げられる。
【００５０】
また、上記染料層２３は、上述の染料とバインダー樹脂とを、必要に応じて添加する添加剤とともに、適当な有機溶剤や水に溶解又は分散して塗工液を調製し、更に、グラビア印刷法、スクリーン印刷法、グラビア版を用いたリバースロールコーティング印刷法等の公知の手段により、上述の基材フィルムの一方の面に上記塗工液を塗布し、乾燥することにより形成することができる。上記有機溶剤としては、トルエン、メチルエチルケトン、エタノール、イソプロピルアルコール、シクロヘキサノン、ジメチルホルムアミド〔ＤＭＦ〕等が挙げられる。また、上記染料層２３の塗工量は、乾燥固形基準で０．２〜６．０ｇ／ｍ2、好ましくは０．２〜３．０ｇ／ｍ2程度である。
【００５１】
本発明の熱転写シートによれば、上記の染料層２３の染料が巻き取り保存中に、基材の反対側に移行（キック）したとしても、保護層転写体２の最表面層には、無機顔料超微粒子が含有されていることから、基材の反対側と保護層転写体２の最表面層とが対向するように巻き返した際に、基材の反対側に移行した染料が、最表面層に再移行（バック）することはない。したがって、基材１の反対側に移行しやすい（キックしやすい）染料であっても本発明の染料層２３として好適に用いることができる。
【００５２】
（耐熱滑性層）
また、図１〜図３に示すように、基材１の他方の面（図１に示す場合にあっては基材１の下面）に、耐熱性、及び印画時におけるサーマルヘッドの走行性等を向上させるための耐熱滑性層２５を設けてもよい。なお、耐熱滑性層２５は本発明の熱転写シートにおける任意の構成である。
【００５３】
耐熱滑性層２５は、従来公知の熱可塑性樹脂等を適宜選択して形成することができる。このような、熱可塑性樹脂として、例えば、ポリエステル系樹脂；ポリアクリル酸エステル系樹脂；ポリ酢酸ビニル系樹脂；スチレンアクリレート系樹脂；ポリウレタン系樹脂；ポリエチレン系樹脂、ポリプロピレン系樹脂等のポリオレフィン系樹脂；ポリスチレン系樹脂；ポリ塩化ビニル系樹脂；ポリエーテル系樹脂；ポリアミド系樹脂；ポリイミド系樹脂；ポリアミドイミド系樹脂；ポリカーボネート系樹脂；ポリアクリルアミド樹脂；ポリビニルクロリド樹脂；ポリビニルブチラール樹脂、ポリビニルアセトアセタール樹脂等のポリビニルアセタール樹脂；等の熱可塑性樹脂、これらのシリコーン変性物等が挙げられる。中でも、耐熱性等の点から、ポリアミドイミド系樹脂又はそのシリコーン変性物等を好ましく用いることができる。
【００５４】
また、上記耐熱滑性層２５は、上記熱可塑性樹脂に加え、スリップ性を向上させる目的で、ワックス、高級脂肪酸アミド、エステル、金属石鹸、シリコーンオイル、界面活性剤等の離型剤；フッ素樹脂等の有機粉末；シリカ、クレー、タルク、炭酸カルシウム等の無機粒子；等の各種添加剤を配合してもよい。
【００５５】
上記耐熱滑性層２５の形成方法についても特に限定はなく、上記熱可塑性樹脂（必要に応じて所望により配合する添加剤を添加して）を溶媒に分散又は溶解させた塗工液を、基材１の他方の面（すなわち保護層転写体２の反対側の面上）に、グラビア印刷法、スクリーン印刷法、グラビア版を用いたリバースロールコーティング印刷法等の公知の手段により、塗布し、乾燥することにより形成することができる。また、上記耐熱滑性層２５の厚みは、耐熱性等に優れた熱転写シートが得られる点で、乾燥後塗工量で２ｇ／ｍ2以下にするのが好ましく、０．１〜１ｇ／ｍ2にすることがより好ましい。
【００５６】
なお、上記の熱可塑性樹脂の中から、染料層２３の染料が移行（キック）しやすい熱可塑性樹脂を用いて耐熱滑性層２５を形成した場合であっても、上述したように、保護層転写体２の最表面層には、無機顔料超微粒子が含有されていることから、基材の耐熱滑性層側と保護層転写体２の最表面層とが対向するように巻き返した際に、耐熱滑性層２５に移行した染料が、最表面層に再移行（バック）することはない。したがって、染料層２３の染料が移行しやすい（キックしやすい）熱可塑性樹脂であっても本発明の耐熱滑性層２５の材料として好適に用いることができる。
【００５７】
（耐熱滑性プライマー層）
また、上記耐熱滑性層２５と基材１との間に、耐熱滑性層２５と基材１との接着を向上させるための、プライマー層（図示しない）を設けてもよい。プライマー層は、一般に、熱可塑性樹脂からなるものであり、上記熱可塑性樹脂としては、ポリエステル樹脂、アクリル樹脂等、接着性を示すものであれば特に限定されない。
【００５８】
（被転写体）
本発明の熱転写シートの転写に使用可能な被転写体としては、特に限定されず、例えば、従来公知の基材上に染料受容性を有する受容層を設けたもの等を挙げることができる。被転写体における基材としては、例えば、普通紙、上質紙、トレーシングペーパー、プラスチックフィルム等を挙げることができ、その基材について特に限定されない。上記被転写体における受容層は、コーティング法、サーマルヘッドや熱ロール等による形成法等にて形成することができる。なお、被転写体は、基材自体が染料受容性を有していれば、受容層を設ける必要がない。
【００５９】
（転写方法）
本発明の熱転写シート１０は、上記の基材１の反対面側（保護層転写体２が設けられている面と異なる面）にサーマルヘッド等の加熱手段により、所定箇所を、加熱・加圧することで、保護層転写体２、及び染料層２３のうち印字部に相当する箇所の染料を、被転写体上に転写することができる。加熱手段についても特に限定はなく、サーマルヘッド等の加熱手段の他、熱板、ホットスタンパー、熱ロール、ラインヒーター、アイロンなどを用いて転写を行うこととしてもよい。
【実施例】
【００６０】
次に、実施例を挙げて、本発明を更に具体的に説明する。以下、特に断りのない限り、部または％は質量基準である。
（最表面層用塗工液の準備）
下記組成の最表面層用塗工液１〜１２をそれぞれ準備した。
【００６１】
＜最表面層用塗工液１＞
アルミナゾル                                                              ４０部
（アルミナゾル２００  日産化学工業（株）製  固形分１０％）
水                                                                        １２部
ＩＰＡ                                                                    ４８部
【００６２】
＜最表面層用塗工液２＞
アルミナゾル                                                              ３０部
（アルミナゾル２００  日産化学工業（株）製  固形分１０％）
ポリビニルピロリドン樹脂                                                    １部
（ＰＶＰ  Ｋ−９０  アイエスピー・ジャパン（株）製）
水                                                                        ２１部
ＩＰＡ                                                                    ４８部
【００６３】
＜最表面層用塗工液３＞
アルミナゾル                                                              ２０部
（アルミナゾル２００  日産化学工業（株）製  固形分１０％）
ポリビニルピロリドン樹脂                                                    ２部
（ＰＶＰ  Ｋ−９０  アイエスピー・ジャパン（株）製）
水                                                                        ３０部
ＩＰＡ                                                                    ４８部
【００６４】
＜最表面層用塗工液４＞
アルミナゾル                                                              １０部
（アルミナゾル２００  日産化学工業（株）製  固形分１０％）
ポリビニルピロリドン樹脂                                                    ３部
（ＰＶＰ  Ｋ−９０  アイエスピー・ジャパン（株）製）
水                                                                        ３９部
ＩＰＡ                                                                    ４８部
【００６５】
＜最表面層用塗工液５＞
アルミナゾル                                                              ２０部
（アルミナゾル２００  日産化学工業（株）製  固形分１０％）
酢酸ビニル・ビニルピロリドン共重合樹脂                                      ４部
（ＰＶＰ／ＶＡ  Ｅ−３３５  アイエスピー・ジャパン（株）製）  固形分５０％）
水                                                                        ３０部
ＩＰＡ                                                                    ４６部
【００６６】
＜最表面層用塗工液６＞
アルミナゾル                                                              １０部
（アルミナゾル２００  日産化学工業（株）製  固形分１０％）
酢酸ビニル・ビニルピロリドン共重合樹脂                                      ６部
（ＰＶＰ／ＶＡ  Ｅ−３３５  アイエスピー・ジャパン（株）製）  固形分５０％）
水                                                                        ３９部
ＩＰＡ                                                                    ４５部
【００６７】
＜最表面層用塗工液７＞
アルミナゾル                                                              ２０部
（アルミナゾル２００  日産化学工業（株）製  固形分１０％）
ポリビニルアルコール樹脂                                                    ２部
（ゴーセノール  ＫＨ−２０  日本合成化学工業（株）製）
水                                                                        ３０部
ＩＰＡ                                                                    ４８部
【００６８】
＜最表面層用塗工液８＞
アルミナゾル                                                              １０部
（アルミナゾル２００  日産化学工業（株）製  固形分１０％）
ポリビニルアルコール樹脂                                                    ３部
（ゴーセノール  ＫＨ−２０  日本合成化学工業（株）製）
水                                                                        ３９部
ＩＰＡ                                                                    ４８部
【００６９】
＜最表面層用塗工液９＞
アルミナゾル                                                              ２０部
（アルミナゾル２００  日産化学工業（株）製  固形分１０％）
ポリアミドエポキシ樹脂                                                      ８部
（スミレーズレジン６７５Ａ  住化ケムテックス（株）製  固形分２５％）
水                                                                        ２４部
ＩＰＡ                                                                    ４８部
【００７０】
＜最表面層用塗工液１０＞
アルミナゾル                                                              １０部
（アルミナゾル２００  日産化学工業（株）製  固形分１０％）
ポリアミドエポキシ樹脂                                                    １２部
（スミレーズレジン６７５Ａ  住化ケムテックス（株）製  固形分２５％）
水                                                                        ３０部
ＩＰＡ                                                                    ４８部
【００７１】
＜最表面層用塗工液１１＞
アルミナゾル                                                              ２０部
（アルミナゾル２００  日産化学工業（株）製  固形分１０％）
ポリウレタン樹脂                                                            ５部
（ハイドラン  ＣＰ−７０２０  ＤＩＣ（株）製  固形分４０％）
水                                                                        ２７部
ＩＰＡ                                                                    ４８部
【００７２】
＜最表面層用塗工液１２＞
アルミナゾル                                                              １０部
（アルミナゾル２００  日産化学工業（株）製  固形分１０％）
ポリウレタン樹脂                                                        ７.５部
（ハイドラン  ＣＰ−７０２０  ＤＩＣ（株）製  固形分４０％）
水                                                                    ３４．５部
ＩＰＡ                                                                    ４８部
【００７３】
（実施例１）
基材シートとして、厚さ６μｍのポリエチレンテレフタテートフィルム（ルミラー  東レ（株）製）を用い、該基材シートの一方の面に、下記の耐熱滑性層用塗工液を、グラビアコーターを用いて、乾燥後塗工量が１．０ｇ／ｍ2となるよう塗布、乾燥して耐熱滑性層を形成した。次に、上記基材シートの耐熱滑性層が形成された面とは反対面上に、保護層転写体として上記の最表面層用塗工液１を、グラビアコーターを用いて、乾燥後塗工量が０．２ｇ／ｍ2となるよう塗布、乾燥して最表面層を形成することで、最表面層のみからなる保護層転写体を形成し、実施例１の熱転写シートを製造した。
【００７４】
＜耐熱滑性層用塗工液＞
ポリビニルブチラール樹脂                                              １３．６部
（エスレックＢＸ−１  積水化学工業（株）製）
ポリイソシアネート硬化剤                                                ０．６部
（タケネートＤ２１８  三井化学ポリウレタン（株）製）
リン酸エステル                                                          ０．８部
（プライサーフＡ２０８Ｎ  第一工業製薬（株）製）
トルエン                                                              ４２．５部
メチルエチルケトン                                                    ４２．５部
【００７５】
（実施例２）
最表面層用塗工液１を上記の最表面層用塗工液２に変更した以外は、実施例１と同様の方法により、実施例２の熱転写シートを製造した。
【００７６】
（実施例３）
最表面層用塗工液１を上記の最表面層用塗工液３に変更した以外は、実施例１と同様の方法により、実施例３の熱転写シートを製造した。
【００７７】
（実施例４）
最表面層用塗工液１を上記の最表面層用塗工液５に変更した以外は、実施例１と同様の方法により、実施例４の熱転写シートを製造した。
【００７８】
（実施例５）
基材シートとして、厚さ６μｍのポリエチレンテレフタテートフィルム（ルミラー、東レ（株）製）を用い、該基材シートの一方の面に、実施例１と同様の耐熱滑性層用塗工液を、グラビアコーターを用いて、乾燥後塗工量が１．０ｇ／ｍ2となるよう塗布、乾燥して耐熱滑性層を形成した。次に、上記基材シートの耐熱滑性層が形成された面とは反対面上に、下記の剥離層用塗工液を、グラビアコーターを用いて、乾燥後塗工量が１．０ｇ／ｍ2となるよう塗布、乾燥して剥離層を形成し、該剥離層の上に、上記の最表面層用塗工液１を、グラビアコーターを用いて、乾燥後塗工量が０．２ｇ／ｍ2となるよう塗布、乾燥して最表面層を形成することで、剥離層、最表面層がこの順で積層されてなる保護層転写体を形成し、実施例５の熱転写シートを製造した。
【００７９】
＜剥離層用塗工液＞
ポリメチルメタクリレート樹脂                                              ２０部
（ダイヤナールＢＲ−８７、三菱レイヨン（株）製）
トルエン                                                                  ４０部
メチルエチルケトン                                                        ４０部
【００８０】
（実施例６）
最表面層用塗工液１を上記の最表面層用塗工液２に変更した以外は、実施例５と同様の方法により、実施例６の熱転写シートを製造した。
【００８１】
（実施例７）
最表面層用塗工液１を上記の最表面層用塗工液３に変更した以外は、実施例５と同様の方法により、実施例７の熱転写シートを製造した。
【００８２】
（実施例８）
最表面層用塗工液１を上記の最表面層用塗工液５に変更した以外は、実施例５と同様の方法により、実施例８の熱転写シートを製造した。
【００８３】
（実施例９）
基材シートとして、厚さ６μｍのポリエチレンテレフタテートフィルム（ルミラー、東レ（株）製）を用い、該基材シートの一方の面に、実施例１と同様の耐熱滑性層用塗工液を、グラビアコーターを用いて、乾燥後塗工量が１．０ｇ／ｍ2となるよう塗布、乾燥して耐熱滑性層を形成した。次に、上記基材シートの耐熱滑性層が形成された面とは反対面上に、実施例５と同様の剥離層用塗工液を、グラビアコーターを用いて、乾燥後塗工量が１．０ｇ／ｍ2となるよう塗布、乾燥して剥離層を形成し、該剥離層の上に、下記の保護層用塗工液を、グラビアコーターを用いて、乾燥後塗工量が１．０ｇ／ｍ2となるよう塗布、乾燥して保護層を形成し、該保護層の上に、上記の最表面層用塗工液１を、グラビアコーターを用いて、乾燥後塗工量が０．２ｇ／ｍ2となるよう塗布、乾燥して最表面層を形成することで、剥離層、保護層、最表面層がこの順で積層されてなる保護層転写体を形成し、実施例９の熱転写シートを製造した。
【００８４】
＜保護層用塗工液＞
塩化ビニル−酢酸ビニル共重合体                                            ２４部
（ソルバインＣＮＬ、日信化学工業（株）製）
紫外線吸収剤                                                                ６部
（チヌビン９００、チバ・ジャパン（株）製）
トルエン                                                                  ３５部
メチルエチルケトン                                                        ３５部
【００８５】
（実施例１０）
最表面層用塗工液１を上記の最表面層用塗工液２に変更した以外は、実施例９と同様の方法により、実施例１０の熱転写シートを製造した。
【００８６】
（実施例１１）
最表面層用塗工液１を上記の最表面層用塗工液３に変更した以外は、実施例９と同様の方法により、実施例１１の熱転写シートを製造した。
【００８７】
（実施例１２）
最表面層用塗工液１を上記の最表面層用塗工液５に変更した以外は、実施例９と同様の方法により、実施例１２の熱転写シートを製造した。
【００８８】
（実施例１３）
最表面層用塗工液１を上記の最表面層用塗工液７に変更した以外は、実施例９と同様の方法により、実施例１３の熱転写シートを製造した。
【００８９】
（実施例１４）
最表面層用塗工液１を上記の最表面層用塗工液９に変更した以外は、実施例９と同様の方法により、実施例１４の熱転写シートを製造した。
【００９０】
（実施例１５）
最表面層用塗工液１を上記の最表面層用塗工液１１に変更した以外は、実施例９と同様の方法により、実施例１５の熱転写シートを製造した。
【００９１】
（比較例１）
最表面層用塗工液１を上記の最表面層用塗工液４に変更した以外は、実施例１と同様の方法により、比較例１の熱転写シートを製造した。
【００９２】
（比較例２）
最表面層用塗工液１を上記の最表面層用塗工液６に変更した以外は、実施例１と同様の方法により、比較例２の熱転写シートを製造した。
【００９３】
（比較例３）
最表面層用塗工液１を上記の最表面層用塗工液４に変更した以外は、実施例５と同様の方法により、比較例３の熱転写シートを製造した。
【００９４】
（比較例４）
最表面層用塗工液１を上記の最表面層用塗工液６に変更した以外は、実施例５と同様の方法により、比較例４の熱転写シートを製造した。
【００９５】
（比較例５）
最表面層用塗工液１を上記の最表面層用塗工液４に変更した以外は、実施例９と同様の方法により、比較例５の熱転写シートを製造した。
【００９６】
（比較例６）
最表面層用塗工液１を上記の最表面層用塗工液６に変更した以外は、実施例９と同様の方法により、比較例６の熱転写シートを製造した。
【００９７】
（比較例７）
最表面層用塗工液１を上記の最表面層用塗工液８に変更した以外は、実施例９と同様の方法により、比較例７の熱転写シートを製造した。
【００９８】
（比較例８）
最表面層用塗工液１を上記の最表面層用塗工液１０に変更した以外は、実施例９と同様の方法により、比較例８の熱転写シートを製造した。
【００９９】
（比較例９）
最表面層用塗工液１を上記の最表面層用塗工液１２に変更した以外は、実施例９と同様の方法により、実施例９の熱転写シートを製造した。
【０１００】
（比較例１０）
接着性保護層を塗布しなかった以外は実施例９と同様の方法により、比較例１０の熱転写シートを製造した。
【０１０１】
表１の右欄に、実施例１〜１５、及び比較例１〜１０の熱転写シートの最表面層に含有される無機顔料超微粒子の含有量（％）、及び、保護層転写体を構成する層数を示す。
【０１０２】
＜＜バック評価試験＞＞
キヤノン（株）製カラーインク／ペーパーセットＫＰ−３６ＩＰ（商品名）のインクリボンを、耐熱滑性層とマゼンダ染料層とを対向させ、２０ｋｇ／ｃｍ2荷重をかけて、４０℃、湿度９０％環境下で９６時間保管し、染料層の染料が移行（キック）した耐熱滑性層を作成した。この耐熱滑性層と実施例１〜１５及び比較例１〜１０の熱転写シートとを、耐熱滑性層と保護層転写体とを対向させ、２０ｋｇ／ｃｍ2荷重をかけて、６０℃、湿度２０％環境下で２４時間保管した。その後、耐熱滑性層の染料が移行（バック）した保護層転写体と受像紙の受像面とを重ね合わせ、ラミネート試験機（ラミパッカーＬＰＤ２３０５ＰＲＯ、フジプラ（株）製）を用いて、１０５℃、４ｍｍ／ｓｅｃ／ｌｉｎｅにて転写を行った。更に、受像紙から基材シートを剥がし、転写部の色相をグレタグ社製ＧＲＥＴＡＧＳｐｅｃｔｒｏｌｉｎｏ（Ｄ６５光源、視野角２°）を用いて測定し、色差を下記式にて算出して下記基準に基づき評価した。評価結果を表１に示す。なお、受像紙はキヤノン（株）製カラーインク／ペーパーセットＫＰ−３６ＩＰ（商品名）を使用した。
【０１０３】
（色差計算式）
ΔＥ*＝（（対向前後のＬ*値の差）2＋（対向前後のａ*値の差）2＋（対向前後のｂ*値の差）2）1/2
【０１０４】
（評価基準）
◎：未保存の保護層を転写した転写物と、バックさせた保護層転写体を転写した転写物の色差ΔＥ*が１．５未満
○：未保存の保護層を転写した転写物と、バックさせた保護層転写体を転写した転写物の色差ΔＥ*が１．５以上２．５未満
△：未保存の保護層を転写した転写物と、バックさせた保護層転写体を転写した転写物の色差ΔＥ*が２．５以上３．５未満
×：未保存の保護層を転写した転写物と、バックさせた保護層転写体を転写した転写物の色差ΔＥ*が３．５以上
【０１０５】
＜＜接着性評価試験＞＞
実施例１〜１５及び比較例１〜１０の熱転写シートを用いて、キヤノン（株）製カラーインク／ペーパーセットＫＰ−３６ＩＰ（商品名）の熱転写受像シートと組み合わせ、下記条件にて保護層転写体を転写し、印画後３０分以上経ってから、保護層転写領域の上にセロテープ（登録商標）を親指で２往復こすりつけて貼って、その後すぐに９０°垂直剥離を行い、各階調の保護層転写体の有無を調べ下記基準に基づき評価した。評価結果を表１に示す。
【０１０６】
（印画条件）
サーマルヘッド；ＫＧＴ−２１７−１２ＭＰＬ２０（京セラ（株）製）
発熱体平均抵抗値；２９９４（Ω）
主走査方向印字密度；３００ｄｐｉ
副走査方向印字密度；３００ｄｐｉ
印加電力；０．１０（ｗ／ｄｏｔ）
１ライン周期；５（ｍｓｅｃ．）
印字開始温度；４０（℃）
印加パルス（階調制御方法）；１ライン周期中に、１ライン周期を２５６に等分割したパルス長をもつ分割パルスの数を０から２５５個まで可変できるマルチパルス方式のテストプリンターを用い、各分割パルスのＤｕｔｙ比を７０％に固定し、ライン周期あたりのパルス数を１８０に固定した。
【０１０７】
（評価基準）
○：保護層転写体が印画物上に残った。
×：保護層転写体がテープ剥離で剥がされた。
【０１０８】
＜＜耐光性評価＞＞
キヤノン（株）製カラーインク／ペーパーセットＫＰ−３６ＩＰ（商品名）の熱転写シートと熱転写受像シートを組み合わせ、ライン周期あたりの印加パルス数を下記に変更した以外は上記接着性評価試験と同様の印画条件にて熱転写を行い、グレーの１６階調グラデーション画像を形成した。
【０１０９】
（印加パルス数）
階調によって、ライン周期あたりのパルス数を０ステップでは０個、１ステップでは１７個、２ステップでは３４個と、０から２５５個まで１７個枚に順次増加させることにより、０ステップから１５ステップまでの１６階調を制御した。
【０１１０】
次に、上記方法で形成したグラデーション画像上に、実施例１〜１５及び比較例１〜１０の熱転写シートを用いて、ライン周期あたりのパルス数を１８０に固定した以外は上記接着性評価試験と同様の印画条件にて保護層転写体を転写した。
【０１１１】
上記で得られた保護層転写体が転写済みの印画物について、下記条件のキセノンフェードメーターにより耐光性試験を行った。
照射試験機：アトラス社製  Ｃｉ３５
光源：キセノンランプ
フィルター：内側＝ＩＲフィルター、外側＝ソーダライムガラス
ブラックパネル温度：４５℃
照射強度：１．２（Ｗ／ｍ2）……４２０（ｎｍ）での測定値
照射エネルギー：４００（ｋＪ／ｍ2）……４２０（ｎｍ）での測定値
【０１１２】
次いで、光学濃度計（ＧｒｅｔａｇＭａｃｂｅｔｈ製、マクベスＲＤ−９１８）を用い、Ｖｉｓｕａｌフィルターで、グレー画像の光学反射濃度を測定し、照射前の光学反射濃度が１．０近傍のステップについて、照射前後における光学濃度の変化を測定し、下記式により、残存率を算出して、各熱転写受像シートの耐光性を評価した。評価結果を表１に示す。
残存率（％）＝（照射後の光学反射濃度／照射前の光学反射濃度）×１００
【０１１３】
（評価基準）
◎：残存率８０％以上
○：残存率７０％以上８０％未満
×：残存率７０％未満
【０１１４】
＜＜耐可塑剤性試験＞＞
上記耐光性評価と同様の方法で得られた保護層転写体を転写済みの印画物の画像面と、三菱化学（株）製アルトロン（塩化ビニル製シート）を重ねて、０．７８Ｎ／ｃｍ2、保存環境５０℃ｄｒｙで４８時間放置した後の状態を肉眼で観察し、下記の基準にて耐可塑剤性の評価を行った。評価結果を表１に示す。なお、耐可塑剤性試験は、保護層転写体が２以上の層から構成される実施例５〜１５、比較例３〜１０の熱転写シートについてのみ行った。
【０１１５】
（評価基準）
◎：画像の抜けが見られなかった。
○：画像の抜けが、少し見られた。
×：画像の抜けが著しく、元画像の判別ができない程度である。
【０１１６】
【表１】
0005885906.tif 000002
【０１１７】
表１からも明らかなように、無機顔料超微粒子の含有量が本願の範囲に含まれる実施例１〜１５の熱転写シートは、色差ΔＥ*が全て２．５未満であり効果的にバックを防止することが確認できた。
【０１１８】
また、実施例１〜１５の熱転写シートは、接着性、耐光性ともに良好な評価を得ることが確認できた。また、保護層転写体を構成する層数が２層以上の実施例５〜１５の熱転写シートは、良好な耐可塑剤性を得ることが確認できた。
【符号の説明】
【０１１９】
１  基材
２  保護層転写体
１０、２０  熱転写シート
２１  保護層
２３  染料層
２４  離型層
２５  耐熱滑性層
３０  最表面層
【図１】
0005885906.tif 000003
【図２】
0005885906.tif 000004
【図３】
0005885906.tif 000005